ДВУХКОМПОНЕНТНЫЕ КЛЕЕВЫЕ КОМПОЗИЦИИ НА ОСНОВЕ РАСТВОРИТЕЛЕЙ

1. Двухкомпонентная клеевая композиция на основе растворителей, содержащая продукт реакции:
(A) изоцианатного компонента;
(B) полиольного компонента, содержащего:
(i) полиэфир-поликарбонатный полиол;
(ii) полиол с концевыми фосфатными группами; и
(С) растворитель.
2. Двухкомпонентная клеевая композиция на основе растворителей по п. 1, отличающаяся тем, что полиэфир-поликарбонатный полиол имеет среднечисленную молекулярную массу (Mn) от 500 г/моль до 8000 г/моль.
3. Двухкомпонентная клеевая композиция на основе растворителей по п. 1 или 2, отличающаяся тем, что полиэфир-поликарбонатный полиол содержит менее 55 мас.% частиц, имеющих средневесовую молекулярную массу (Mw) менее 500 г/моль.
4. Двухкомпонентная клеевая композиция на основе растворителей по любому из пп. 1-3, отличающаяся тем, что полиэфир-поликарбонатный полиол содержит продукт реакции адипиновой кислоты, 1,2-пропандиола, неопентилгликоля, 1,6-гександиола и поли(1,4-бутандиолкарбоната).
5. Двухкомпонентная клеевая композиция на основе растворителей по любому из пп. 1-4, отличающаяся тем, что полиол с концевыми фосфатными группами имеет Структуру (C).
Структура (C)
4
где R представляет собой простую эфирную группу или замещенную простую эфирную группу.
6. Двухкомпонентная клеевая композиция на основе растворителей по любому из пп. 1-5, отличающаяся тем, что полиольный компонент содержит от 0,5 мас.% до 35 мас.% полиола с концевыми фосфатными группами, в расчете на общую массу полиольного компонента.
7. Двухкомпонентная клеевая композиция на основе растворителей по любому из пп. 1–6, отличающаяся тем, что изоцианатный компонент представляет собой ароматический изоцианатный форполимер.
8. Ламинат, содержащий:
первую подложку;
вторую подложку; и
клеевой слой между первой подложкой и второй подложкой, причем клеевой слой сформирован из двухкомпонентной клеевой композиции на основе растворителей по любому из пп. 1–7.
9. Ламинат по п. 8, отличающийся тем, что первая подложка представляет собой пленку из металлической фольги, а вторая подложка представляет собой пленку из полиэтилена низкой плотности; и ламинат имеет прочность сцепления после испытания кипячением в пакете от 8,8 Н/2,54 см до 20.0 Н/2,54 см.
10. Ламинат по п. 8, отличающийся тем, что первая подложка представляет собой пленку из полиэтилентерефталата, а вторая подложка представляет собой пленку из полипропилена; и ламинат имеет прочность сцепления через один день от 10,0 Н/2,54 г/см до 25,0 Н/2,54 см.
11. Способ формирования двухкомпонентной клеевой композиции на основе растворителей, включающий:
(A) подачу полиольного компонента, содержащего:
(i) полиэфир-поликарбонатный полиол;
(ii) полиол с концевыми фосфатными группами;
(В) подачу изоцианатного компонента;
(С) подачу растворителя; и
(D) проведение реакции полиольного компонента с изоцианатным компонентом в присутствии растворителя с образованием двухкомпонентной клеевой композиции на основе растворителей.